Film (1) électroluminescent flexible, caractérisé en ce qu’il comprend successivement : une couche de support (2) flexible ; une première couche d’électrode (3) flexible en matériau conducteur ; une couche électriquement isolante (4) flexible en matériau diélectrique ; une couche électroluminescente (5) flexible, comprenant une couche de luminophore (6) présentant un indice de réfraction n lum et émettant une lumière rouge lorsqu’elle est excitée par un champ électrostatique ; une seconde couche d’électrode (8) flexible et transparente en matériau conducteur présentant un indice de réfraction n élec ; et une couche de protection (9) flexible et transparente. Film (1) selon la revendication 1, caractérisé en ce que la couche électroluminescente (5) comprend également au moins un élément d’adaptation (7) de l’indice de réfraction présentant un indice de réfraction n ng tel que n lum > n ng > n élec . Film (1) selon la revendication 1 ou 2, caractérisé en ce que la couche de luminophore (6) comprend un mélange de particules de sulfure de zinc, de sulfure de cadmium, de séléniure de zinc et de séléniure de cadmium, lesquelles particules sont dopées au cuivre. Film (1) selon la revendication précédente, caractérisé en ce que le mélange présente la composition suivante : (Zn x ,Cd 1-x )(S y ,Se 1-y ):Cu, avec 0 Film (1) selon la revendication précédente, caractérisé en ce que 0,8 Film (1) selon la revendication précédente, caractérisé en ce que x = 0,9 et y = 0,1. Film (1) selon l’une quelconque des revendications précédentes, caractérisé en ce que la couche de luminophore (6) émet une couleur rouge présentant une longueur d’onde comprise entre 625 et 635 nm, préférentiellement sensiblement égale à 630 nm, et avec une largeur à mi-hauteur inférieure à 20 nm. Film (1) selon l’une quelconque des revendications précédentes, caractérisé en ce que les particules de la couche de luminophore (6) présentent un diamètre inférieur à 29 μm. Film (1) selon l’une quelconque des revendications précédentes, caractérisé en ce que les particules de la couche de luminophore (6) sont incorporées dans une résine époxy. Film (1) selon l’une quelconque des revendications précédentes, caractérisé en ce que la couche de protection (9) comprend une matière transparente anti-UV, un additif anti-UV ou un revêtement transparent anti-UV. Film (1) selon l’une quelconque des revendications précédentes, caractérisé en ce que la couche de protection (9) comporte une couche en matière transparente anti-UV choisie parmi une résine acrylique, un mélange de polyéthylène haute densité et d’oxyde de zinc, le polycarbonate, le polyamide-imide et le poly(fluorure de vinylidène). Elément pour véhicule, caractérisé en ce qu’il est au moins partiellement recouvert par un film (1) selon l’une quelconque des revendications 1 à 11. Elément pour véhicule selon la revendication précédente, caractérisé en ce que ledit élément pour véhicule est une pièce de carrosserie, un tableau de bord, une pièce décorative, une calandre, un logo ou un optique. Procédé de fabrication d’un Film (1) selon l’une quelconque des revendications 1 à 11, caractérisé en ce qu’il comprend les étapes successives suivantes : fourniture d’une couche de support (2) flexible ; dépôt d’une première couche d’électrode (3) flexible en matériau conducteur sur la couche de support (2) flexible ; dépôt d’une couche électriquement isolante (4) flexible en matériau diélectrique sur la première couche d’électrode (3) ; dépôt d’une couche électroluminescente (5) flexible sur la couche électriquement isolante (4), ladite couche électroluminescente (5) comprenant une couche de luminophore (6) émettant une lumière rouge lorsqu’elle est excitée par un champ électrostatique ; dépôt d’une seconde couche d’électrode (8) flexible et transparente en matériau conducteur sur la couche électroluminescente (5) ; dépôt d’une couche de protection (9) flexible et transparente sur la seconde couche d’électrode (8). Procédé selon la revendication précédente, caractérisé en ce que le dépôt de la couche de luminophore (6) est effectué par sérigraphie, par dépôt de couches minces atomiques ou par un procédé sol-gel.